(57)【要約】【課題】所望の化粧品特性をもたらしながら処方物中での偏析の問題を生じない特殊なポリマーを含む化粧品又は皮膚用組成物並びにこのような組成物を用いたケラチン物質のメークアップ又は手入れ方法を提供する。【解決手段】  少なくとも二の異なるモノマーを含むと共に２．５以下、好ましくは１．１〜２．３、特に１．１５〜２．０、更には１．２〜１．９又は１．８の質量多分散性指標(Ｉｐ)を示す少なくとも一の傾斜特性コポリマーを化粧品又は皮膚用組成物に配合し、ケラチン物質のメークアップ又は手入れに用いる。好ましくは傾斜特性コポリマーの重量平均分子量は５０００ｇ／ｍｏｌ〜１００００００ｇ／ｍｏｌ、数平均分子量は、５０００ｇ／ｍｏｌ〜１００００００ｇ／ｍｏｌである。【選択図】なし【特許請求の範囲】
【請求項１】
少なくとも二の異なるモノマーを含むと共に２．５以下、好ましくは１．１〜２．３、特に１．１５〜２．０、更には１．２〜１．９又は１．８の多分散度(Ｉｐ)を示す少なくとも一の傾斜特性コポリマーを含む化粧品又は皮膚用組成物。
【請求項２】
傾斜特性コポリマーの重量平均分子量が、５０００ｇ／ｍｏｌ〜１００００００ｇ／ｍｏｌ、特に５５００ｇ／ｍｏｌ〜８０００００ｇ／ｍｏｌ、より好ましくは６０００ｇ／ｍｏｌ〜５０００００ｇ／ｍｏｌである請求項１に記載の組成物。
【請求項３】
傾斜特性コポリマーの数平均分子量が、５０００ｇ／ｍｏｌ〜１００００００ｇ／ｍｏｌ、特に５５００ｇ／ｍｏｌ〜８０００００ｇ／ｍｏｌ、より好ましくは６０００ｇ／ｍｏｌ〜５０００００ｇ／ｍｏｌである請求項１又は２に記載の組成物。
【請求項４】
上記コポリマーは、ポリマー鎖上の正規化された位置ｘが如何なるものであれ、鎖にそってモノマーＭｉを見出す確率がゼロではない少なくとも一のモノマーＭｉを全てのポリマー鎖が有するものである請求項１ないし３の何れか１項に記載の組成物。
【請求項５】
上記コポリマーは、溶出液容量の関数としてポリマーの割合を示す液体吸着クロマトグラフィー(ＬＡＣ)の曲線において、「Ｖ１／２ｍｉｎ」を曲線の中間高さの溶出液容量の最小値とし、「Ｖ１／２ｍａｘ」を曲線の中間高さの溶出液容量の最大値とした場合に(Ｖ１／２ｍａｘ−Ｖ１／２ｍｉｎ)なる差が３．５以下、特に１〜２．８、好ましくは１．２〜２．５である請求項１ないし４の何れか１項に記載の組成物。
【請求項６】
傾斜特性コポリマーは、それぞれが最終コポリマーに対して１〜９９重量％の割合、特に２〜９８重量％の割合、好ましくは５〜９５重量％の割合で存在する少なくとも二の異なるモノマーを含む請求項１ないし５の何れか１項に記載の組成物。
【請求項７】
傾斜特性コポリマーは、コポリマーの全重量に対して１〜９９重量％の割合、特に２〜７０重量％の割合、好ましくは５〜５０重量％、又は更には１０〜３０重量％の割合で存在しうる、少なくとも一の親水性モノマー又は親水性モノマー混合物を含む請求項１ないし６の何れか１項に記載の組成物。
【請求項８】
傾斜特性コポリマーは、ホモポリマーが２０℃以下、特に−１５０℃〜２０℃、さらには−１３０℃〜１８℃、より好ましくは−１２０℃〜１５℃のＴｇを有する少なくとも一のモノマー、又は該モノマーの混合物を含む請求項１ないし７の何れか１項に記載の組成物。
【請求項９】
ホモポリマーがＴｇ≦２０℃であるモノマーが、コポリマーの全重量に対して１〜９９重量％、特に１０〜９０重量％、好ましくは２０〜８０重量％、又は更には５０〜７５重量％の割合で存在する請求項８に記載の組成物。
【請求項１０】
傾斜特性ポリマーが、
−  (メタ)アクリル酸Ｃ１-Ｃ４アミノアルキル誘導体、特に(メタ)アクリル酸Ｎ,Ｎ-ジ(Ｃ１-Ｃ４)アルキルアミノ(Ｃ１-Ｃ６)アルキル類、例えばメタクリル酸Ｎ,Ｎ-ジメチルアミノエチル(ＭＡＤＡＭＥ)又はメタクリル酸Ｎ,Ｎ-ジエチルアミノエチル(ＤＥＡＭＥＡ)；
−  Ｃ１-Ｃ４ Ｎ,Ｎ-ジアルキル(メタ)アクリルアミド類、場合によってはＣ１−Ｃ６アミノアルキル、例えばＮ,Ｎ-ジメチルアクリルアミド、Ｎ,Ｎ-ジメチルアミノプロピルアクリルアミド(ＤＭＡＰＡ)又はＮ,Ｎ-ジメチルアミノプロピルメタクリルアミド(ＤＭＡＰＭＡ)；
−  Ｃ１-Ｃ８ジアルキルジアリルアミン類、例えばジメチルジアリルアミン；
−  ビニルアミン；
−  ビニルピリジン類、特に２-ビニルピリジン又は４-ビニルピリジン；
並びにそれらの無機酸又は有機酸との塩、又はそれらの第４級化形態；
−  カルボン酸、特にモノ-又はジカルボン酸、エチレン性酸、例えばアクリル酸、メタクリル酸、クロトン酸、イタコン酸、フマル酸、マレイン酸；
−  ビニル結合を担持する無水カルボン酸、例えば無水マレイン酸；
−  エチレン性スルホン酸、例えばスチレンスルホン酸、アクリルアミドプロパンスルホン酸、及びそれらの塩；
−  ビニル安息香酸、ビニルホスホン酸及びそれらの塩；
−  アクリロイルオキシ-３-スルホプロピルのカリウム塩、又は次の式：
ＣＨ２＝ＣＨＣＯＯＣＨ２ＯＣＨ２(ＯＨ)ＣＨ２ＳＯ３−Ｎａ＋
の化合物；
−  不飽和カルボン酸のアミド類、例えばアクリルアミド又はメタクリルアミド及びそれらのＮ置換誘導体、例えばＣ１-Ｃ４ Ｎ-アルキル(メタ)アクリルアミド類、例えばＮ-メチルアクリルアミド；又はＣ１-Ｃ４ Ｎ,Ｎ-ジアルキル(メタ)アクリルアミド類、例えばＮ,Ｎ-ジメチルアクリルアミド；
−  (メタ)アクリル酸ヒドロキシアルキル、特にアルキル基が２〜４の炭素原子を有するもの、特に(メタ)アクリル酸ヒドロキシエチル；
−  アルキル、ホスファート、ホスホナート又はスルホナート基が、それらの末端官能基に置換された又は置換されていないグリコール又はポリエチレングリコール(５〜１００ＥＯ)の(メタ)アクリラート類、例えばグリセロールアクリラート、メトキシポリエチレングリコール(メタ)アクリラート(８又は１２ＥＯ)；ヒドロキシポリエチレングリコール(メタ)アクリラート；
−  (メタ)アクリル酸アルコキシアルキル、例えば(メタ)アクリル酸エトキシエチル；
−  多糖類の(メタ)アクリラート、例えばスクロースアクリラート；
−  ビニルアミド類、例えばビニルアセトアミド；場合によっては環状の、特にビニルラクタム類、例えばＮ-ビニルピロリドン又はＮ-ビニルカプロラクタム；
−  ビニルエーテル、例えばビニルメチルエーテル；
−  メタクリルアミドプロポキシトリメチルアンモニウムベタイン；
−  Ｎ,Ｎ-ジメチル-Ｎ-メタクリルオキシエチル-Ｎ-(３-スルホプロピル)アンモニウムベタイン；
−  ３-メタクリロイルエトキシカルボニルピリジニウム；
−  次の式：
【化１】
2004196802.tif 000024
の化合物；
−  次の式：
【化２】
2004196802.tif 000025
の４-ビニルピリジニウムスルホプロピルベタイン；
から選択される少なくとも一の親水性モノマーを含む請求項１ないし９の何れか１項に記載の組成物。
【請求項１１】
傾斜特性コポリマーが、Ｎ,Ｎ-ジメチルアミノエチルメタクリラート(ＭＡＤＡＭＥ)、アクリル酸、メタクリル酸、クロトン酸、スチレンスルホン酸、アクリルアミドプロパンスルホン酸、ジメチルアミノプロピルメタクリルアミド(ＤＭＡＰＭＡ)；スチレンスルホナート、ヒドロキシエチルアクリラート、グリセロールアクリラート、メタクリル酸エトキシエチル、アクリル酸エトキシエチル、メトキシポリエチレングリコール(メタ)アクリラート(８又は１２ＥＯ)、ヒドロキシポリエチレングリコール(メタ)アクリラート；Ｎ-ビニルピロリドン、Ｎ-ビニルカプロラクタム、アクリルアミド、Ｎ,Ｎ-ジメチルアクリルアミドから選択される少なくと一の親水性モノマーを含む請求項１ないし１０の何れか１項に記載の組成物。
【請求項１２】
傾斜特性コポリマーが、加水分解後に(メタ)アクリル酸を生じる(メタ)アクリル酸Ｃ１-Ｃ４アルキル類、例えば(メタ)アクリル酸tert-ブチル又は(メタ)アクリル酸エチルから選択される少なくとも一のモノマーを含む請求項１ないし１１の何れか１項に記載の組成物。
【請求項１３】
傾斜特性コポリマーが、そのホモポリマーが２０℃以下のＴｇを持つ少なくとも一のモノマーであって、
−  エチレン、イソプレン及びブタジエン等の、２〜１０の炭素原子を有するエチレン性炭化水素；
−  式ＣＨ２＝ＣＨＣＯＯＲ１のアクリラート類で、ここでＲ１が飽和又は不飽和、直鎖状又は分枝状で１〜１２の炭素原子を有する、tert-ブチル基を除く炭化水素基で、Ｏ、Ｎ、Ｓ、Ｓｉから選択される一又は複数のヘテロ原子が挿入されていてもよいもので、さらにアルキル基がヒドロキシル基及びハロゲン原子(Ｃｌ、Ｂｒ、Ｉ及びＦ)から選択される一又は複数の置換基により置換されていてもよいもの；
Ｒ１は、また、ｘ＝０又は１、Ｒ''＝飽和又は不飽和、直鎖状又は分枝状で１〜１２の炭素原子を有する炭化水素基、ｎ＝５〜１００及びＲ'''＝Ｈ又はＣＨ３である、-(Ｒ'')ｘ-(ＯＣ２Ｈ４)ｎ-ＯＲ'''基であってもよいもの；
−  式ＣＨ２＝Ｃ(ＣＨ３)-ＣＯＯＲ２のメタクリラート類で、ここでＲ２は飽和又は不飽和、直鎖状又は分枝状で３〜１２の炭素原子を有する炭化水素基で、Ｏ、Ｎ、Ｓ及びＳｉから選択される一又は複数のヘテロ原子が挿入されていてもよいものを表し、さらに該アルキル基はヒドロキシル基及びハロゲン原子(Ｃｌ、Ｂｒ、Ｉ又はＦ)から選択される一又は複数の置換基により置換されていてもよく；Ｒ２は、また、ｘ＝０又は１、Ｒ''＝飽和又は不飽和、直鎖状又は分枝状で１〜１２の炭素原子を有する炭化水素基、ｎ＝５〜１００及びＲ'''＝Ｈ又はＣＨ３である、-(Ｒ'')ｘ-(ＯＣ２Ｈ４)ｎ-ＯＲ'''基であってもよいもの；
−  不飽和のＣ１-Ｃ１２カルボン酸アミドのＮ-又はＮ,Ｎ-置換誘導体、特にＣ１-Ｃ１２ Ｎ-アルキル(メタ)アクリルアミド、例えばＮ-オクチルアクリルアミド；
−  式Ｒ３-ＣＯ-Ｏ-ＣＨ＝ＣＨ２のビニルエステルで、Ｒ３が直鎖状又は分枝状で２〜１２の炭素原子を有するアルキル基を示すもの、特にプロピオン酸ビニル、酪酸ビニル、エチルヘキサン酸ビニル、ネオノナン酸ビニル及びネオドデカン酸ビニル；
−  １〜１２の炭素原子を有するビニルアルキルエーテル、例えばビニルメチルエーテル及びビニルエチルエーテル；
から選択されるモノマーを含む請求項１ないし１２の何れか１項に記載の組成物。
【請求項１４】
傾斜特性コポリマーは、ホモポリマーが２０℃以下のＴｇを有する少なくとも一のモノマーで、
−  イソプレン及びブタジエン；
−  アクリル酸メチル、エチル、イソブチル、ｎ-ブチル、エチルヘキシル、メトキシエチル、エトキシエチル及びヒドロキシポリエチレングリコール；
−  メタクリル酸エトキシエチル、ヘキシル、エチルヘキシル及びヒドロキシポリエチレングリコール；
−  Ｃ６-１２ Ｎ-アルキル(メタ)アクリルアミド類、例えばＮ-オクチルアクリルアミド；
−  式Ｒ３-ＣＯ-Ｏ-ＣＨ=ＣＨ２のビニルエステルで、Ｒ３が直鎖状又は分枝状で６〜１２の炭素原子を有するアルキル基を表すもの、特にネオノナン酸ビニル及びネオドデカン酸ビニル；
から選択されるモノマーを含む請求項１ないし１３の何れか１項に記載の組成物。
【請求項１５】
傾斜特性コポリマーが、そのホモポリマーが２０℃以上のＴｇを有する少なくとも一のモノマーで、
−  式：ＣＨ２=ＣＨ-Ｒ４のビニル化合物で、ここでＲ４はヒドロキシル基；-ＮＨ-Ｃ(Ｏ)-ＣＨ３基；-ＯＣ(Ｏ)-ＣＨ３基；Ｃ３-Ｃ８シクロアルキル基；Ｃ６-Ｃ２０アリール基；Ｃ７-Ｃ３０アラルキル基(Ｃ１-Ｃ４アルキル基)；Ｏ、Ｎ及びＳから選択される一又は複数のヘテロ原子を有する４〜１２鎖員の複素環基；ヘテロ環状アルキル(Ｃ１-Ｃ４アルキル)基、例えばフルフリル基で；上記シクロアルキル、アリール、アラルキル、複素環又はヘテロ環状アルキル基は、Ｏ、Ｎ、Ｓ及びＰから選択される一又は複数のヘテロ原子が挿入されていてもよい、直鎖状又は分枝状の１〜４の炭素原子のアルキル基、ハロゲン原子及びヒドロキシル基から選択される一又は複数の置換基で置換されていてもよく、さらに該アルキル基はヒドロキシル基及びハロゲン原子(Ｃｌ、Ｂｒ、Ｉ及びＦ)又はＳｉから選択される一又は複数の置換基により置換されていてもよいもの；
−  式：ＣＨ２=ＣＨ-ＣＯＯＲ５のアクリラート類で、ここでＲ５はtert-ブチル基；Ｃ３-Ｃ８シクロアルキル基；Ｃ６-Ｃ２０アリール基；Ｃ７-Ｃ３０アラルキル基(Ｃ１-Ｃ４アルキル基)；Ｏ、Ｎ及びＳから選択される一又は複数のヘテロ原子を有する４〜１２鎖員の複素環基；ヘテロ環状アルキル基(Ｃ１-Ｃ４アルキル)、例えばフルフリル基で；該シクロアルキル、アリール、アラルキル、複素環又はヘテロ環状アルキル基が、Ｏ、Ｎ、Ｓ及びＰから選択される一又は複数のヘテロ原子が挿入されていてもよい、直鎖状又は分枝状のＣ１-Ｃ４アルキル基、ハロゲン原子及びヒドロキシル基から選択される一又は複数の置換基で置換されていてもよく、さらに該アルキル基はヒドロキシル基及びハロゲン原子(Ｃｌ、Ｂｒ、Ｉ及びＦ)又はＳｉから選択される一又は複数の置換基により置換されていてもよいもの；
−  式：ＣＨ２=Ｃ(ＣＨ３)-ＣＯＯＲ６のメタクリラート類で、ここでＲ６は、直鎖状又は分枝状の１〜４の炭素原子のアルキル基、例えばメチル、エチル、プロピル又はイソブチル基で、さらに該アルキル基がヒドロキシル基及びハロゲン原子(Ｃｌ、Ｂｒ、Ｉ及びＦ)又はＳｉから選択される一又は複数の置換基により置換されていてもよいもの；Ｃ３-Ｃ８シクロアルキル基；Ｃ６-Ｃ２０アリール基；Ｃ７-Ｃ３０アラルキル基(Ｃ１-Ｃ４アルキル基)；Ｏ、Ｎ及びＳから選択される一又は複数のヘテロ原子を有する４〜１２鎖員の複素環基；ヘテロ環状アルキル基(Ｃ１-Ｃ４アルキル)、例えばフルフリル基で；該シクロアルキル、アリール、アラルキル、複素環又はヘテロ環状アルキル基が、Ｏ、Ｎ、Ｓ及びＰから選択される一又は複数のヘテロ原子が挿入されていてもよい、直鎖状又は分枝状の１〜４の炭素原子のアルキル基、ハロゲン原子及びヒドロキシル基から選択される一又は複数の置換基で置換されていてもよく、さらに該アルキル基はヒドロキシル基及びハロゲン原子(Ｃｌ、Ｂｒ、Ｉ及びＦ)から選択される一又は複数の置換基により置換されていてもよいもの；
−  式：ＣＨ２=Ｃ(Ｒ')-ＣＯ-ＮＲ７Ｒ８の(メタ)アクリルアミド類で、Ｒ７及びＲ８は同一又は異なっており、水素原子又は直鎖状又は分枝状で１〜１２の炭素原子を有するアルキル基、例えばｎ-ブチル、ｔ-ブチル、イソプロピル、イソヘキシル、イソオクチル又はイソノニル基を表し、Ｒ'がＨ又はメチルを示すもの；
から選択されるモノマーを含む請求項１ないし１４の何れか１項に記載の組成物。
【請求項１６】
傾斜特性コポリマーは、そのホモポリマーが２０℃以上のＴｇを有する少なくとも一のモノマーで、
−  アクリル酸フルフリル、イソボルニル、tert-ブチル、tert-ブチルシクロヘキシル及びtert-ブチルベンジル；
−  メタクリル酸メチル、ｎ-ブチル、エチル及びイソブチル；
−  スチレン、スチレンスルホナート；
−  酢酸ビニル及びビニルシクロヘキサン；
から選択されるモノマーを含む請求項１ないし１５の何れか１項に記載の組成物。
【請求項１７】
傾斜特性コポリマーが、組成物の全重量に対して０．１〜６０重量％、好ましくは０．５〜４０重量％、特に１〜３５重量％、更には５〜３０重量％の量で存在する請求項１ないし１６の何れか１項に記載の組成物。
【請求項１８】
傾斜特性コポリマーが、溶解した形態、例えば水又は有機溶媒に溶解した形態、又は水性もしくは有機分散液の形態で存在する請求項１ないし１７の何れか１項に記載の組成物。
【請求項１９】
水；親水性又は親油性有機溶媒；動物性、植物性、鉱物性又は合成由来のロウ、ペースト状脂肪又は動物性、植物性、鉱物性又は合成由来のガム；動物性、植物性、鉱物性又は合成由来の炭化水素油；ヒドロキシル化エステル；ポリオールエステル；１２〜２６の炭素原子を含むアルコール；部分的に炭化水素化及び／又はシリコーン化されたフッ化油；シリコーン油、例えば揮発性又は非揮発性で、直鎖状又は環状、室温で液状又はペースト状で、フェニル基を含みうるポリメチルシロキサン（ＰＤＭＳ）；室温で液状のケトン；室温で液状のプロピレングリコールエーテル；全体で３〜８の炭素原子を有するエステル；室温で液状のエーテル；室温で液状のアルカン、室温で液状の芳香族環状化合物；室温で液状のアルデヒド；水溶性着色料、脂溶性着色料；微粉状着色物質；フィラー；皮膜形成ポリマー；ビタミン、増粘剤、ゲル化剤、微量元素、柔軟剤、金属イオン封鎖剤、香料、アルカリ化又は酸性化剤、保存料、日光遮蔽剤、界面活性剤、抗酸化剤、脱毛防止剤、抗皮膜剤、噴霧剤、セラミドから選択される少なくとも一の成分を含む請求項１ないし１８の何れか１項に記載の組成物。
【請求項２０】
懸濁液、分散液、溶液、ゲル、エマルション、特に水中油（Ｏ／Ｗ）型エマルション又は油中水（Ｗ／Ｏ）型エマルション、又は多相エマルション（Ｗ／Ｏ／Ｗ又はポリオール／Ｏ／Ｗ又はＯ／Ｗ／Ｏ）の形態、クリーム、ペースト、フォーム、小胞体分散液、特にイオン性及び／又は非イオン性脂質小胞体分散液、二相又は多相ローション、スプレー、パウダー、ペースト、特に柔らかいペーストの形態である請求項１ないし１９の何れか１項に記載の組成物。
【請求項２１】
メークアップ組成物、特にファンデーション、ブラッシャー又はアイシャドウのような顔色用の製品；口紅又はリップケア製品のような唇用製品；抗くま製品；ブラッシャー、マスカラ、アイライナー；眉用メークアップ製品、リップ又はアイペンシル；ネイルラッカー又はネイルケア製品のような爪用製品；ボディ用メークアップ製品；毛髪用メークアップ製品（ヘアーマスカラ又はラッカー）；顔、首、手又はボディの皮膚の保護、手入れのための組成物、特に皮膚にフレッシュな外観を付与しうる抗シワ又は抗疲労組成物；保湿又はトリートメント組成物；日光保護又は人工日焼け用組成物；ヘアケア製品、特に整髪又はヘアースタイリング用組成物；シャンプー、ゲル、セットローション、ブラッシングローション、固定化組成物及びスタイリング組成物、例えばラッカー又はスプレーの形態である請求項１ないし２０の何れか１項に記載の組成物。
【請求項２２】
ケラチン物質、特にボディ又は顔の皮膚、爪、毛髪及び／又は睫毛をメークアップし又はケアする美容方法において、請求項１ないし２１の何れか１項に記載の化粧品組成物を上記物質に適用する方法。
【発明の詳細な説明】
【技術分野】
【０００１】
本発明は、好ましくは水及び／又は有機溶媒中に可溶性又は分散性である特別なコポリマー、特に両親媒性の傾斜特性コポリマーを含む新規な局所適用用化粧品又は皮膚用組成物に関する。
【背景技術】
【０００２】
化粧品の分野においては、毛髪、皮膚、睫毛又は爪のような問題のケラチン物質上に特に接着性又は皮膜形成性である付着物を得ることが可能な組成物を提供することを目的とすることがよくある。
特に、これらの組成物は色（メークアップ又は毛髪着色用組成物）、光沢又はつや消しの外観（スキンケア又はメークアップ組成物）、成形性(shaping)のような物理的性質（ヘアケア組成物、特にスタイリング用のもの）、ケア又は保護特性（ケア組成物、例えば保湿又は紫外線からの保護のためのもの）を提供する。
【０００３】
一般に、化粧品付着物の良好な保持力と長く持続する品質並びに基体への良好な付着性が必要とされる。特に、上記付着物は、擦過のような機械的作用に耐え、他の物質との接触によって移ることがなく；水、汗、涙、雨、皮脂及び油への耐性に優れることが望ましい。これはメークアップの場合、特に色と光沢が長く持続し色移りがないことが要求される口紅の場合；皮脂及び汗の分泌にもかかわらずできるだけ長く最初の顔色のマットな外観を維持しながら、提供される色が長く持続しなければならず、また非移り性であるファンデーション、アイシャドウ及びパウダーの場合に特にしかりである。更に、メークアップ組成物はつけるのが快適でなければならず、またそのテクスチャーはべとついてはいけない。
【０００４】
一つの組成物において、しばしば相反するこれらの性質の全てを調和させるために、一般に非常に異なった化学的性質を持ち、各ポリマーが所望の特性の一つをもたらす数種のポリマーの混合物が使用される。しかし、必ずしも相容性ではない異なった化学的性質を持つポリマーの混合物を使用すると、組成物中に偏析(demixing)の問題を生じうる。
ランダムポリマー、例えばモノマーのランダム混合による伝統的なラジカル重合によって得られた常套的なアクリルポリマーを使用するのでは、これらの問題に対して満足できる解決法は得られない。実際、従来から知られているランダムポリマーはポリマー鎖の組成に分散性を示し、それが原因で処方物中で偏析が生じる。
【発明の開示】
【０００５】
本発明の目的は、所望の化粧品特性をもたらしながら処方物中での偏析の問題を生じない特殊なポリマーを含む化粧品又は皮膚用組成物を提案することによって従来技術の不具合を解消することにある。
本発明の一つの目的は、少なくとも二の異なるモノマーを含むと共に２．５以下、好ましくは１．１〜２．３、特に１．１５〜２．０、更には１．２〜１．９又は１．８の質量多分散性指標(Ｉｐ)(mass polydispersity index:多分散度又は分子量の多分散度)を示す少なくとも一の傾斜特性コポリマー(gradient copolymer)を含む化粧品又は皮膚用組成物である。
【０００６】
本発明に係る傾斜特性コポリマー（又は傾斜ポリマー）は、組成の低分散性を示し、全ての鎖が実質的に同じ構造を持つので、それらは互いに融和性である；そのため、これらのコポリマーを含有する化粧品用組成物は、従来技術の組成物の不具合及び制約を示さない。
特に本発明に係るコポリマーは、有利なレオロジー特性を保持しながら、水又は有機溶媒媒質中に入れて容易に扱うことができるという利点をもたらす。
本発明に係るコポリマーは傾斜特性コポリマーであり、少なくとも二の異なるモノマーを含有し、低質量多分散性、好ましくは低組成分散性を有する。
【０００７】
質量多分散性は、数平均分子量(Ｍｎ)に対する重量平均分子量(Ｍｗ)の比率に等しい、コポリマーの質量多分散性指標(Ｉｐ)を使用して例証することができる。
低質量分散性は、本発明に係るコポリマーの場合にしかりであるが、鎖長さがほぼ同一であることを反映している。
本発明に係る傾斜特性コポリマーは２．５以下、好ましくは１．１〜２．３、特に１．１５〜２．０、更には１．２〜１．９又は１．８の質量多分散性指標を有する。
更に、傾斜特性コポリマーの重量平均分子量は、好ましくは５０００ｇ／ｍｏｌ〜１００００００ｇ／ｍｏｌ、特に５５００ｇ／ｍｏｌ〜８０００００ｇ／ｍｏｌ、より好ましくは６０００ｇ／ｍｏｌ〜５０００００ｇ／ｍｏｌである。
傾斜特性コポリマーの数平均分子量は、好ましくは５０００ｇ／ｍｏｌ〜１００００００ｇ／ｍｏｌ、特に５５００ｇ／ｍｏｌ〜８０００００ｇ／ｍｏｌ、より好ましくは６０００ｇ／ｍｏｌ〜５０００００ｇ／ｍｏｌである。
重量平均分子量(Ｍｗ)及び数平均分子量(Ｍｎ)は、ゲル透過液体クロマトグラフィー(ＧＰＣ)（溶出剤ＴＨＦ、検量線は直鎖状ポリスチレン標準を用いて作成、屈折率検出器）により決定される。
【０００８】
また本発明に係る傾斜特性コポリマーは好ましくは低組成分散性を有する。これは、コポリマーの全ての鎖がほぼ同様の組成(すなわちモノマー連鎖)を有し、よって組成が均一であることを意味している。
コポリマーの全ての鎖が類似した組成を有していることを示すために、その分子量によってではなく、その極性によってコポリマー鎖を分離することを可能にする液体吸着クロマトグラフィー(すなわちＬＡＣ)を使用するのが好適である。その極性は、モノマーが既知の、その材料を構成しているポリマーの化学組成を反映している。
ＬＡＣ技術を記述している文献、Macromolecules(2001), 34, 2667に言及できる。
組成多分散性は、特に液体吸着クロマトグラフィー(ＬＡＣ)の曲線(溶出液容量の関数としてポリマーの割合を表した曲線)から定義することができる：「Ｖ１／２ｍｉｎ」を曲線の中間高さの溶出液容量の最小値を示すために使用し、「Ｖ１／２ｍａｘ」を曲線の中間高さの溶出液容量の最大値を示すために使用した場合、(Ｖ１／２ｍａｘ−Ｖ１／２ｍｉｎ)なる差が３．５以下、特に１〜２．８、より好ましくは１．２〜２．５であるならば、組成多分散性は低いとみなされる。
【０００９】
さらに、ＬＡＣ曲線は次の式：
【数１】
2004196802.tif 000002
[上式中：
−  ｘ０はピーク中心のx(溶出液容量)の値であり、
−  ｗはガウス分布の標準偏差の２倍(すなわち２σ)に等しいか、又は中間高さにおけるピーク幅の約０．８４９倍に相当し、
−  Ａはピークの下の面積を表し、
−  ｙ０はｘ０に対応するｙの値である]
のガウス曲線により定義することができる。
また組成分散性は、上述したｗ値により定義することもできる。好ましくは、上記ｗ値は１〜３、特に１．１〜２．３、さらに好ましくは１．１〜２．０である。
【００１０】
本発明に係る傾斜特性コポリマーは、リビング又は疑似リビング(pseudo-living)重合により得ることができる。
リビング重合は、モノマーが消失したときにのみポリマー鎖の成長が停止する重合であることが思い出される。数平均分子量(Ｍｎ)は転換に伴い増加する。アニオン重合がリビング重合の典型例である。このような重合により、結果として質量において低分散性を有するコポリマー、すなわち一般的に２未満の質量多分散性指標(Ｉｐ)を有するポリマーが得られる。
疑似リビング重合は制御ラジカル重合に関連している。
制御ラジカル重合の主な種類として以下のものを挙げることができる：
−  ニトロキシド類により制御されるラジカル重合。特に、この重合のためのツールとその使用法について開示している国際公開第９６／２４６２０号及び国際公開第００／７１５０１号、及びFischer(Chemical Reviews, 2001, 101, 3581)、Tordo及びGnanou(J. Am. Chem. Soc., 2000, 122, 5929)、及びHawker(J. Am. Chem. Soc., 1999, 121, 3904)により発表されている論文が参照されうる；
−  特に国際公開第９６／３０４２１号に開示されており、炭素-ハロゲン結合中への有機金属錯体の可逆的挿入により進行する、原子移動ラジカル重合；
−  仏国特許出願第２８２１６２０号、国際公開第９８／０１４７８号、国際公開第９９／３５１７７号、国際公開第９８／５８９７４号、国際公開第９９／３１１４４号及び国際公開第９７／０１４７８号、及びRizzardoら(Macromolecules, 1998, 31, 5559)による出版物に開示されているような、キサントゲン酸塩、ジチオエステル、トリチオカーボナート又はカルバマートタイプの硫黄誘導体により制御されるラジカル重合。制御ラジカル重合は、通常、成長種の消失に至る２次反応(停止又は移行反応)が、フリーラジカル制御剤により、成長反応と比較してかなり起こりにくいようにされた重合を意味する。この重合方法の欠点は、フリーラジカル濃度がモノマー中の濃度と比較して高くなった場合に、２次反応が再び決定的になり、質量の分布を広げる傾向があることである。
【００１１】
これらの重合形態では、本発明の傾斜特性コポリマーのポリマー鎖は同時に成長し、よってそれぞれの瞬間に同比率のコモノマーを導入する。しかして、全ての鎖は同じ構造又は類似した構造を有し、よって組成について低分散性となる。またこれらの鎖は低い質量多分散性指標を有する。
傾斜特性コポリマーは、鎖の長さ方向に沿って、種々のモノマーの比率に変化するコポリマーである。コモノマーのポリマー鎖における分布は、合成中のコモノマーの相対濃度の変化に依存する。本発明のコポリマーは、ポリマー鎖に沿ったその濃度が、規則的又は予測可能に徐々に変化する少なくとも二の異なるモノマーを含有している。
これは、全てのポリマー鎖が、ポリマー鎖上の正規化位置ｘにかかわらず、鎖に沿ってモノマーＭｉと出会う可能性がゼロではない少なくとも一のモノマーＭｉを有していることを意味する。
傾斜特性コポリマーを定義することができる特徴の一つは、重合の任意の瞬間において、全ての鎖に全てのモノマーの組合せが存在することである。よって、反応媒体において各モノマーの濃度は、重合に任意の瞬間において常にゼロではない。
【００１２】
これにより、ポリマー鎖に沿ったモノマーの変化が規則的ではない通常のブロックポリマーと本発明のコポリマーを区別することができる；例えばＡＢジブロックにおいては、Ａブロック内において、他のモノマーＢの濃度は常にゼロである。
ランダムポリマーの場合には、ポリマー鎖に沿ったモノマーの変化は、漸次的、規則的及び予測可能のいずれでもない。以下の図で例証されるように、２つのモノマーの一般的なラジカル重合により得られるランダムポリマーは、全ての鎖について同一ではないモノマー分布により、また全ての鎖に対して同一ではない該鎖の長さによっても、傾斜特性コポリマーとは区別される。
【化１】
2004196802.tif 000003
【００１３】
傾斜特性コポリマーの理論的記載については、次の刊行物を参照することができる：
T. Pakulaら, Macromol. Theory Simul., 5, 987-1006(1996)；
A. Aksimetievら,  J. of Chem. Physics, 111, No.5；
M. Janco, J. Polym. Sci., Part A：Polym. Chem. (2000), 38(15), 2767-2778；
M. Zaremskiら,  Macromolecules(2000),  33(12),  4365-4372；
K. Matyjaszewskiら, J. Phys. Org. Chem. (2000), 13(12), 775-786；
Gray, Polym. Prepr. (Am. Chem. Soc., Div. Polym. Chem.)(2000), 42(2), 337-338；
K. Matyjaszewskiら, Chem. Rev.  (Washington, D.C.)(2001), 101(9), 2921-2990。
【００１４】
傾斜特性コポリマーの中でも、天然の傾斜特性コポリマーと人工的な傾斜特性コポリマーとは区別することができる。
天然の傾斜特性コポリマーは、コモノマーの出発混合物からバッチ合成される傾斜特性コポリマーである。種々のモノマーの鎖中の分布はモノマーの相対的反応性と出発濃度から推定される法則に従う。生成物の最終特性を定めるのが出発混合物であるため、これらのコポリマーは傾斜特性コポリマーの最も単純なクラスを構成する。
人工的な傾斜特性コポリマーは、合成中にモノマー濃度が特別な手段によって変化させられるコポリマーである。この場合、モノマー混合物は、反応媒体中のモノマーの突然で不意の変化(最初の混合物からの除去又は少なくとも一の新しいモノマーの添加)により、別のものに変化する。そこの一又は複数のモノマーが完全に消失して、一又は複数の他のモノマーとなることさえ可能である。
【００１５】
傾斜特性は、重合中にポリマーの化学組成を測定することにより、実験的に特徴付けられる。この測定は、任意の瞬間における種々のモノマー含有量の変化を測定することにより間接的に行われる。例えばＮＭＲ及びＵＶ分光法により実施することができる。これは、リビング又は疑似リビング重合により調製されるポリマーでは、鎖の長さが転換率に線形に関係するからである。
重合中の種々の瞬間における重合溶液のサンプルを取り、各モノマーの含有量の差を測定することにより、組成の傾斜特性が測定される。
【００１６】
鎖の組成の分布は、傾斜特性コポリマーにおいては狭い。特に、傾斜特性コポリマーのピークとそれぞれのホモポリマーのピークの間に重複はない。これは、従来のランダム重合においては、それぞれのホモポリマーのものを含む、異なる種類の鎖が共存しているのに対し、傾斜条件下で得られた物質は、同じ組成を有するポリマー鎖からなることを意味している。
【００１７】
各コポリマーに特徴的なベクターにより、傾斜特性コポリマーを特徴付けることができる。
実際、与えられた化学組成により特徴付けられる無限数のポリマーが存在することを理解すると、ポリマーを特定するために鎖に沿ってモノマーの分布を記述することができる。これはいくつかの変数での記述を含む。このベクターは化学組成の空間の点である。
正確な用語では、Ｇはベクトルであり、その座標はポリマー鎖に沿ったモノマーの濃度である。これらの濃度は各モノマーの反応性係数の規則により定まり、よって合成中の遊離のモノマーの濃度に関連している：モノマーが反応混合物中でゼロ濃度ではない瞬間から、それはポリマー中においてもゼロ濃度ではない。
よって、組成の傾斜特性を定める次の関数Ｇ(ｘ)により、傾斜特性コポリマーを特徴付けることができる：
【数２】
2004196802.tif 000004
[上式中：
−  ｘはポリマー鎖における正規化された位置を示し、
−  [Ｍｉ](ｘ)はこの位置ｘにおける、モノマーＭｉの相対濃度であり、ｍｏｌ％で表される]
【００１８】
よって、関数Ｇ(ｘ)は、傾斜特性コポリマーの組成を局所的に記述している。２つのコポリマーは全体的に等価な組成を有することができるが、モノマーの局所的な分布は非常に異なっており、よって異なる傾斜特性(gradients)を有する。
例えば、ジブロックＡＢ(５０／５０)の場合、関数[Ａ]はｘ＝１／２まで１の値を有し、その後は０である。
【００１９】
傾斜特性を決定する因子は、一方では、溶媒と使用される合成法の種類(均質、分散)に主として依存する各モノマーの相対的反応係数(モノマーＭｉに対してｒｉと称される)であり、他方では各モノマーの出発濃度と重合中におけるモノマーの可能な添加である。
よって、例として、均質な重合系において、相対的反応係数ｒ１＝０．４１８を有するスチレン(Ｍ１)とｒ２＝０．６を有するメタクリル酸(Ｍ２)との傾斜特性コポリマーを考えると、スチレン及びメタクリル酸の出発濃度を変化させることにより、全く異なる構造の鎖を有する種々の傾斜特性コポリマーを得ることができる。
メタクリル酸の出発濃度が１０重量％である場合、その末端においてナノ構造の形成(nanostructurization)が期待できない、非常に弱い傾斜特性コポリマーが得られる。出発濃度が２０重量％である場合、十分顕著な傾斜特性のある親水性「頭部」と疎水性「尾部」を有し、ナノ構造が形成される傾斜特性コポリマーが得られる。この濃度が５０重量％である場合、モノマーがこれらの条件下でイソ反応性であるため、得られたコポリマーは別の種類のものである。
記載したコポリマーは、全てスチレンとメタクリル酸との傾斜特性コポリマーであるが、モノマーの出発濃度が異なると、全く異なる構造の鎖が得られ、コポリマーに異なる特性が付与される。よってこの例は、種々のモノマーの鎖に沿った配置に対する出発モノマー組成の重要性を例証している。
【００２０】
スチレン／メタクリル酸の傾斜特性コポリマーの場合には、得られる種々のポリマーは模式的に表すことができ、ここで、白丸はスチレンに相当し、黒丸はメタクリル酸に相当する。
メタクリル酸の初期濃度１０％：
【化２】
2004196802.tif 000005
ナノ構造の形成が期待できない非常に弱い傾斜特性コポリマー。
メタクリル酸の初期濃度２０％：
【化３】
2004196802.tif 000006
十分顕著な傾斜特性のある親水性「頭部」と疎水性「尾部」を有し、ナノ構造が形成されるコポリマー。
メタクリル酸の初期濃度５０％：
【化４】
2004196802.tif 000007
モノマーがこれらの条件下でイソ反応性であるため、得られるコポリマーは交互タイプのものである。
【００２１】
これらのポリマーの構造は、転換率の関数としてのメタクリル酸の消失により決定することができる。
【００２２】
本発明の傾斜特性コポリマーは、それぞれが最終コポリマーに対して１〜９９重量％の割合、特に２〜９８重量％の割合、好ましくは５〜９５重量％の割合で存在可能な、少なくとも二の異なるモノマーを含有する。
傾斜特性コポリマーは、好ましくは少なくとも一の親水性モノマー又は親水性モノマーの混合物を含有する。
これらの親水性モノマーは、コポリマーの全重量に対して１〜９９重量％、特に２〜７０重量％、好ましくは５〜５０重量％、又は更には１０〜３０重量％の割合で存在することができる。
【００２３】
本明細書において、「親水性モノマー」なる用語は、そのホモポリマーが水に可溶性か分散性であり、又はそのイオン形態がそうであるモノマーを区別することなく示すために使用される。
ホモポリマーは、２５℃で１重量％にて水に溶解した場合に透明な溶液を形成するならば「水溶性」である。
ホモポリマーは、２５℃で１重量％にて水中で、微細粒子、一般的には球形粒子の安定した懸濁液を形成する場合に「水分散性」である。前記分散液を構成する粒子の平均径は１μｍ未満であり、一般的には５〜４００ｎｍ、好ましくは１０〜２５０ｎｍで変化する。これらの粒子径は光散乱法により測定される。
【００２４】
親水性モノマーは、好ましくは２０℃以上、特に５０℃以上のＴｇを有するが、場合によっては２０℃以下のＴｇを有することもできる。
【００２５】
傾斜特性コポリマーは、少なくとも一の疎水性モノマー、特に重合後に親水性になり得る疎水性モノマー、又はこのようなモノマーの混合物をさらに含有することができる。疎水性モノマー(類)は、例えば化学反応、特に加水分解、又は特にエステル官能基の化学変性、例えばカルボン酸型等の親水性単位を有する鎖の導入により、親水性にすることができる。
【００２６】
これらの疎水性モノマーは、コポリマーの全重量に対して１〜９９重量％、特に３０〜９８重量％、より好ましくは５０〜９５重量％、又は更には７０〜９０重量％の割合で存在可能である。
特に親水性にすることができる疎水性モノマーはコポリマーの全重量に対して１〜９９重量％、特に５〜５０重量％、更に好ましくは８〜２５重量％の割合で存在可能である。
好ましくは、疎水性モノマーは、２０℃以上、特に３０℃以上のＴｇを有するが、場合によっては２０℃以下のＴｇを有することもできる。
【００２７】
好ましくは、本発明の傾斜特性コポリマーは、２０℃以下、特に−１５０℃〜２０℃、さらには−１３０℃〜１８℃、より好ましくは−１２０℃〜１５℃のＴｇを有する少なくとも一のモノマー、又はこのようなモノマーの混合物を含有する。
Ｔｇ≦２０℃のこれらのモノマーは、コポリマーの全重量に対して１〜９９重量％、特に１０〜９０重量％、好ましくは２０〜８０重量％、又は更には５０〜７５重量％の割合で存在可能である。
よって、Ｔｇ≦２０℃のモノマーは、コポリマーの全重量に対して１〜９９重量％、特に１０〜９０重量％、好ましくは２０〜８０重量％、又は更には２５〜５０重量％の割合で存在可能である。
本明細書において、「Ｔｇモノマー」なる用語は、そのホモポリマーが以下に記載した方法に従い測定して、このようなＴｇを有するモノマーを示す。
【００２８】
本発明において、Ｔｇ(すなわちガラス転移温度)は、１５０μｌの容量を有するアルミニウムるつぼ内で、１０℃／分の加熱速度にて−１００℃〜＋１５０℃の温度範囲にわたって熱量計で示差走査熱量測定(ＤＳＣ)により、ＡＳＴＭ規格Ｄ３４１８-９７に従い測定される。
【００２９】
好ましい実施態様では、本発明の傾斜特性コポリマーは、コポリマーの全重量に対して５〜９０重量％、特に７〜８６重量％の割合で存在可能な３種の異なるモノマーを含有する。
特に、コポリマーは、５〜２５重量％の第１のモノマーと、５〜２５重量％の第２のモノマーと、５０〜９０重量％の第３のモノマーを含有し得る。
好ましくは、本発明のコポリマーは、５〜２５重量％の親水性モノマーと、５０〜９０重量％の２０℃以下のＴｇを有するモノマーと、５〜２５重量％の付加的なモノマーを含有することができる。
【００３０】
本発明で使用可能な親水性モノマーとしては、次のモノマー：
−  Ｃ１-Ｃ６アミノアルキル(メタ)アクリラート誘導体、特にＮ,Ｎ-ジ(Ｃ１-Ｃ４アルキル)アミノ(Ｃ１-Ｃ６アルキル)(メタ)アクリラート類、例えばＮ,Ｎ-ジメチルアミノエチルメタクリラート(ＭＡＤＡＭＥ)又はＮ,Ｎ-ジエチルアミノエチルメタクリラート(ＤＥＡＭＥＡ)；
−  Ｃ１-Ｃ４ Ｎ,Ｎ-ジアルキル(メタ)アクリルアミド類、場合によってはＣ１-Ｃ６アミノアルキル、例えばＮ,Ｎ-ジメチルアクリルアミド、Ｎ,Ｎ-ジメチルアミノプロピルアクリルアミド(ＤＭＡＰＡ)又はＮ,Ｎ-ジメチルアミノプロピルメタクリルアミド(ＤＭＡＰＭＡ)；
−  Ｃ１-Ｃ８ ジアルキルアリルアミン類、例えばジメチルジアリルアミン；
−  ビニルアミン；
−  ビニルピリジン類、特に２-ビニルピリジン又は４-ビニルピリジン；
及びそれらの無機酸又は有機酸との塩、又はそれらの第４級化形態のものを挙げることができる。
無機酸としては、硫酸又は塩酸、臭化水素酸、ヨウ化水素酸、リン酸又はホウ酸を挙げることができる。
有機酸としては、一又は複数のカルボキシル、スルホン酸又はホスホン酸基を有する酸を挙げることができる。それらは、直鎖状、分枝状又は環状脂肪族の酸であってもよく、又は芳香族酸であってもよい。これらの酸は、例えばヒドロキシル基の形態で、Ｏ及びＮから選択される一又は複数のヘテロ原子をさらに含有していてもよい。プロピオン酸、酢酸、テレフタル酸、クエン酸及び酒石酸を挙げることができる。
第４級化剤はアルキルハロゲン化物、例えば臭化メチル、又は硫酸アルキル、例えば硫酸メチル、又はプロパンスルトンであってよい。
【００３１】
また、
−  カルボン酸、特にモノ-又はジカルボン酸、エチレン性酸、例えばアクリル酸、メタクリル酸、クロトン酸、イタコン酸、フマル酸、マレイン酸；
−  ビニル結合を担持する無水カルボン酸、例えば無水マレイン酸；
−  エチレン性スルホン酸、例えばスチレンスルホン酸、アクリルアミドプロパンスルホン酸、及びそれらの塩；
−  ビニル安息香酸、ビニルホスホン酸及びそれらの塩；
−  ３-(アクリロイルオキシ)プロパンスルホン酸のカリウム塩、又は次の式：
ＣＨ２＝ＣＨＣＯＯＣＨ２ＯＣＨ２(ＯＨ)ＣＨ２ＳＯ３−Ｎａ＋
の化合物；
を挙げることができる。
中和剤は、無機塩基、例えばＬｉＯＨ、ＮａＯＨ、ＫＯＨ、Ｃａ(ＯＨ)２又はＮＨ４ＯＨ；又は有機塩基、例えば第１級、第２級又は第３級アミン、特に場合によってはヒドロキシル化されていてもよいアルキルアミン、例えばジブチルアミン、トリエチルアミン又はステアラミン、又は１-アミノ-２-メチル-２-プロパノール、モノエタノールアミン、ジエタノールアミン又はステアラミドプロピルジメチルアミンであってよい。
【００３２】
さらに、
−  不飽和カルボン酸のアミド類、例えばアクリルアミド又はメタクリルアミド及びそれらのＮ置換された誘導体、例えばＣ１-Ｃ４ Ｎ-アルキル(メタ)アクリルアミド類、例えばＮ-メチルアクリルアミド、又はＣ１-Ｃ４ Ｎ,Ｎ-ジアルキル(メタ)アクリルアミド類、例えばＮ,Ｎ-ジメチルアクリルアミド；
−  (メタ)アクリル酸ヒドロキシアルキル、特にアルキル基が２〜４の炭素原子を有するもの、特に(メタ)アクリル酸ヒドロキシエチル；
−  ヒドロキシポリエチレングリコール(メタ)アクリラート、メトキシポリエチレングリコール(８又は１２ＯＥ)(メタ)アクリラート、グリセロールアクリラート等の、アルキル、ホスファート、ホスホナート又はスルホナート基により、それらの末端官能基が置換された又は置換されていないグリコール又はポリエチレングリコール(５〜１００ＥＯ)の(メタ)アクリラート類；
−  (メタ)アクリル酸アルコキシアルキル、例えば(メタ)アクリル酸エトキシエチル；
−  多糖類(メタ)アクリラート、例えばスクロースアクリラート；
−  ビニルアミド類、例えばビニルアセトアミド；場合によっては環状のビニルアミド類、特にビニルラクタム類、例えばＮ-ビニルピロリドン又はＮ-ビニルカプロラクタム；
−  ビニルエーテル、例えばビニルメチルエーテル；
を挙げることができる。
【００３３】
またさらに：
−  メタクリルアミドプロポキシトリメチルアンモニウムベタイン；
−  Ｎ,Ｎ-ジメチル-Ｎ-メタクリロイルオキシエチル-Ｎ-(３-スルホプロピル)アンモニウムベタイン；
−  ３-メタクリロイルエトキシカルボニルピリジニウム；
−  次の式：
【化５】
2004196802.tif 000008
の化合物；
−  次の式：
【化６】
2004196802.tif 000009
の４-ビニルピリジニウムスルホプロピルベタイン；
を挙げることができる。
【００３４】
親水性モノマーは、好ましくはＮ,Ｎ-ジメチルアミノエチルメタクリラート(ＭＡＤＡＭＥ)、アクリル酸、メタクリル酸、クロトン酸、スチレンスルホン酸、アクリルアミドプロパンスルホン酸、ジメチルアミノプロピルメタクリルアミド(ＤＭＡＰＭＡ)、スチレンスルホナート、ヒドロキシエチルアクリラート、グリセロールアクリラート、メタクリル酸エトキシエチル、アクリル酸エトキシエチル、メトキシポリエチレングリコール(８又は１２ＥＯ)(メタ)アクリラート、ヒドロキシポリエチレングリコール(メタ)アクリラート、Ｎ-ビニルピロリドン、Ｎ-ビニルカプロラクタム、アクリルアミド又はＮ,Ｎ-ジメチルアクリルアミドから選択される。
【００３５】
特に加水分解により、親水性にされ得る疎水性モノマーとしては、加水分解後に(メタ)アクリル酸を生じる、(メタ)アクリル酸エチル又はtert-ブチル(メタ)アクリラート等の、Ｃ１-Ｃ４アルキル(メタ)アクリラート類の加水分解物を挙げることができる。
【００３６】
そのホモポリマーが２０℃以下のＴｇを有し、そのいくつかは親水性であってよく、本発明で使用可能なモノマーとしては：
−  エチレン、イソプレン及びブタジエン等の、２〜１０の炭素原子を有するエチレン性炭化水素；
−  式ＣＨ２＝ＣＨＣＯＯＲ１のアクリラート類で、ここでＲ１は飽和又は不飽和、直鎖状又は分枝状で１〜１２の炭素原子を有する、tert-ブチル基を除く炭化水素基で、Ｏ、Ｎ、Ｓ及びＳｉから選択される一又は複数のヘテロ原子が挿入されていてもよいものを表し、さらに該アルキル基はヒドロキシル基及びハロゲン原子(Ｃｌ、Ｂｒ、Ｉ及びＦ)から選択される一又は複数の置換基により置換されていてもよく；
Ｒ１基の例はメチル、エチル、プロピル、ブチル、イソブチル、ヘキシル、エチルヘキシル、オクチル、ラウリル、イソオクチル、イソデシル、ヒドロキシエチル、ヒドロキシプロピル、メトキシエチル、エトキシエチル、メトキシプロピル、エチルペルフルオロオクチル及びプロピルポリジメチルシロキサン基であり；
またＲ１は、特に、メトキシ(ＰＯＥ)８-ステアリル基等の、ｘ＝０又は１、Ｒ''＝飽和又は不飽和、直鎖状又は分枝状で１〜１２の炭素原子を有する炭化水素基、ｎ＝５ないし１００及びＲ'''＝Ｈ又はＣＨ３である、-(Ｒ'')ｘ-(ＯＣ２Ｈ４)ｎ-ＯＲ'''であってもよく；
−  式ＣＨ２＝Ｃ(ＣＨ３)-ＣＯＯＲ２のメタクリラート類で、ここでＲ２は飽和又は不飽和、直鎖状又は分枝状で３〜１２の炭素原子を有する炭化水素基で、Ｏ、Ｎ、Ｓ又はＳｉから選択される一又は複数のヘテロ原子が挿入されていてもよいものを表し、さらに該アルキル基はヒドロキシル基及びハロゲン原子(Ｃｌ、Ｂｒ、Ｉ又はＦ)から選択される一又は複数の置換基により置換されていてもよく；
Ｒ２基の例はヘキシル、エチルヘキシル、オクチル、ラウリル、イソオクチル、イソデシル、ドデシル、メトキシエチル、メトキシプロピル、エトキシエチル、エチルペルフルオロオクチル及びプロピルポリジメチルシロキサン基であり；
またＲ２は、特に、メトキシ(ＰＯＥ)８-ステアリル基等の、ｘ＝０又は１、Ｒ''＝飽和又は不飽和、直鎖状又は分枝状で１〜１２の炭素原子を有する炭化水素基、ｎ＝５ないし１００及びＲ'''＝Ｈ又はＣＨ３である、-(Ｒ'')ｘ-(ＯＣ２Ｈ４)ｎ-ＯＲ'''であってもよい；
−  不飽和のＣ１−１２カルボン酸アミドのＮ-又はＮ,Ｎ-置換された誘導体、特にＣ１-１２ Ｎ-アルキル(メタ)アクリルアミド、例えばＮ-オクチルアクリルアミド；
−  式Ｒ３-ＣＯ-Ｏ-ＣＨ＝ＣＨ２のビニルエステルで、Ｒ３が直鎖状又は分枝状で２〜１２の炭素原子を有するアルキル基を表すもの、特にプロピオン酸ビニル、酪酸ビニル、エチルヘキサン酸ビニル、ネオノナン酸ビニル及びネオドデカン酸ビニル；
−  ビニルアルキルエーテルで、アルキル基が１〜１２の炭素原子を有するもの、例えばメチルビニルエーテル及びエチルビニルエーテル；
を挙げることができる。
【００３７】
２０℃以下のＴｇを有するモノマーは、好ましくは：
−  イソプレン及びブタジエン；
−  アクリル酸メチル、アクリル酸エチル、アクリル酸イソブチル、アクリル酸ｎ-ブチル、アクリル酸エチルヘキシル、アクリル酸メトキシエチル、アクリル酸エトキシエチル又はヒドロキシポリエチレングリコールアクリラート；
−  メタクリル酸エトキシエチル、メタクリル酸ヘキシル、メタクリル酸エチルヘキシル及びヒドロキシポリエチレングリコールメタクリラート；
−  Ｃ６-１２ Ｎ-アルキル(メタ)アクリルアミド類、例えばＮ-オクチルアクリルアミド；
−  式Ｒ３-ＣＯ-Ｏ-ＣＨ=ＣＨ２のビニルエステルで、Ｒ３が直鎖状又は分枝状で６〜１２の炭素原子を有するアルキル基を表すもの、特にネオノナン酸ビニル及びネオドデカン酸ビニル；
から選択される。
【００３８】
そのホモポリマーが２０℃以上のＴｇを有し、そのいくつかは親水性であってよく、本発明で使用可能なモノマーとしては次のものを挙げることができる：
−  式：ＣＨ２=ＣＨ-Ｒ４のビニル化合物で、ここでＲ４はヒドロキシル基；-ＮＨ-Ｃ(Ｏ)-ＣＨ３基；-ＯＣ(Ｏ)-ＣＨ３基；Ｃ３ないしＣ８シクロアルキル基；Ｃ６ないしＣ２０アリール基；Ｃ７ないしＣ３０アラルキル基(Ｃ１ないしＣ４アルキル基)；Ｏ、Ｎ及びＳから選択される一又は複数のヘテロ原子を有する４ないし１２鎖員の複素環基；又はヘテロ環状アルキル(Ｃ１ないしＣ４アルキル)基、例えばフルフリル基であり；該シクロアルキル、アリール、アラルキル、複素環又はヘテロ環状アルキル(heterocyclylalkyl)基は、Ｏ、Ｎ、Ｓ及びＰから選択される一又は複数のヘテロ原子が挿入されていてもよい、直鎖状又は分枝状の１〜４の炭素原子のアルキル基、ハロゲン原子及びヒドロキシル基から選択される一又は複数の置換基で置換されていてもよく、さらに該アルキル基はヒドロキシル基及びハロゲン原子(Ｃｌ、Ｂｒ、Ｉ及びＦ)又はＳｉから選択される一又は複数の置換基により置換されていてもよいもの。
ビニルモノマーの例としては、ビニルシクロヘキサン、スチレン及び酢酸ビニルである。
−  式：ＣＨ２=ＣＨ-ＣＯＯＲ５のアクリラート類で、ここでＲ５はtert-ブチル基；Ｃ３ないしＣ８シクロアルキル基；Ｃ６ないしＣ２０アリール基；Ｃ７ないしＣ３０アラルキル基(Ｃ１ないしＣ４アルキル基)；Ｏ、Ｎ及びＳから選択される一又は複数のヘテロ原子を有する４ないし１２鎖員の複素環基；又はヘテロ環状アルキル(Ｃ１ないしＣ４アルキル)基、例えばフルフリル基で；該シクロアルキル、アリール、アラルキル、複素環又はヘテロ環状アルキル基が、Ｏ、Ｎ、Ｓ及びＰから選択される一又は複数のヘテロ原子が挿入されていてもよい、直鎖状又は分枝状のＣ１-Ｃ４アルキル基、ハロゲン原子及びヒドロキシル基から選択される一又は複数の置換基で置換されていてもよく、さらに該アルキル基はヒドロキシル基及びハロゲン原子(Ｃｌ、Ｂｒ、Ｉ及びＦ)又はＳｉから選択される一又は複数の置換基により置換されていてもよいもの。アクリラートモノマーの例としては、ｔ-ブチルシクロヘキシルアクリラート、tert-ブチルアクリラート、ｔ-ブチルベンジルアクリラート、フルフリルアクリラート及びイソボルニルアクリラートである。
−  式：ＣＨ２=Ｃ(ＣＨ３)-ＣＯＯＲ６のメタクリラート類で、ここでＲ６は、直鎖状又は分枝状のＣ１ないしＣ４アルキル基、例えばメチル、エチル、プロピル又はイソブチル基で、さらに該アルキル基がヒドロキシル基及びハロゲン(Ｃｌ、Ｂｒ、Ｉ及びＦ)又はＳｉ原子から選択される一又は複数の置換基により置換されていてもよいもの；Ｃ３ないしＣ８シクロアルキル基；Ｃ６ないしＣ２０アリール基；Ｃ７ないしＣ３０アラルキル基(Ｃ１ないしＣ４アルキル基)；Ｏ、Ｎ及びＳから選択される一又は複数のヘテロ原子を有する４ないし１２鎖員の複素環基；又はヘテロ環状アルキル(Ｃ１ないしＣ４アルキル)基、例えばフルフリル基で；該シクロアルキル、アリール、アラルキル、複素環又はヘテロ環状アルキル基が、Ｏ、Ｎ、Ｓ及びＰから選択される一又は複数のヘテロ原子が挿入されていてもよい、直鎖状又は分枝状の１〜４の炭素原子のアルキル基、ハロゲン原子及びヒドロキシル基から選択される一又は複数の置換基で置換されていてもよく、さらに該アルキル基はヒドロキシル基及びハロゲン原子(Ｃｌ、Ｂｒ、Ｉ及びＦ)から選択される一又は複数の置換基により置換されていてもよいもの。メタクリラートモノマーの例としては、メタクリル酸メチル、メタクリル酸エチル、ｎ-ブチルメタクリラート、イソブチルメタクリラート、ｔ-ブチルシクロヘキシルメタクリラート、ｔ-ブチルベンジルメタクリラート、メトキシエチルメタクリラート、メトキシプロピルメタクリラート及びイソボルニルメタクリラートである。
−  式：ＣＨ２=Ｃ(Ｒ')-ＣＯ-ＮＲ７Ｒ８の(メタ)アクリルアミド類で、Ｒ７及びＲ８は同一又は異なっており、水素原子又は直鎖状又は分枝状で１〜１２の炭素原子を有するアルキル基、例えばｎ-ブチル、ｔ-ブチル、イソプロピル、イソヘキシル、イソオクチル又はイソノニル基を表し、Ｒ'がＨ又はメチルを示すもの。(メタ)アクリルアミドモノマーの例としては、Ｎ-ブチルアクリルアミド、Ｎ-(ｔ-ブチル)アクリルアミド、Ｎ-イソプロピルアクリルアミド、Ｎ,Ｎ-ジメチルアクリルアミド及びＮ,Ｎ-ジブチルアクリルアミドである。
【００３９】
２０℃以上のＴｇを有する好ましいモノマーは：
−  アクリル酸フルフリル、アクリル酸イソボルニル、tert-ブチルアクリラート、tert-ブチルシクロヘキシルアクリラート又はtert-ブチルベンジルアクリラート；
−  メタクリル酸メチル、ｎ-ブチルメタクリラート、メタクリル酸エチル又はメタクリル酸イソブチル；
−  スチレン又はスチレンスルホナート；
−  酢酸ビニル及びビニルシクロヘキサン；
から選択される。
【００４０】
当業者であれば、自身の一般的な知識、特に各モノマーの相対的反応性の知識に基づき、所望される結果に関連して、如何にしてモノマー及びそれらの量を選択するかは分かるであろう。
よって、ポリマー鎖の中心に親水性単位を有するコポリマーが所望されるならば、二官能性開始剤と、親水性モノマーの反応性が他のモノマーの反応性よりも大きいモノマー混合物を選択することが好ましい。
【００４１】
さらに、使用する調製方法により、コポリマーのＴｇ値又はＴｇ値群を調節又は修正することができ、よって一又は複数の付与されたＴｇ値(群)を傾斜特性コポリマーが得られることを見出した。
【００４２】
本発明の傾斜特性コポリマーは当業者であれば次の手順に従い調製することができる：
１／種々のモノマー混合物を、場合によっては溶媒中で、好ましくは攪拌反応器中に調製する。ラジカル重合開始剤及び重合制御剤を添加する。好ましくは、混合物をラジカル重合に対して不活性なガス雰囲気下、例えば窒素又はアルゴン下に置く。
任意の重合溶媒として、酢酸アルキル、例えば酢酸ブチル又は酢酸エチル、芳香族溶媒、例えばトルエン、ケトン溶媒、例えばメチルエチルケトン、又はアルコール類、例えばエタノールを選択してよい。モノマー混合物が水と混和性である場合には、後者を有利には溶媒又は共溶媒として使用することができる。
２／混合物を所望の重合温度まで攪拌する。この温度は、好ましくは１０℃〜１６０℃、より好ましくは２５℃〜１３０℃の範囲で選択される。
重合温度の選択は、モノマー混合物の化学組成に応じて最適になるようになされる。例えば、非常に高い伝搬速度定数を有し、制御剤に対する親和性がより弱いモノマーは、好ましくは低い温度で重合する(例えば高割合のメタクリル酸誘導体の場合には、２５℃〜８０℃の温度での重合が好ましい)。
３／重合媒体は、場合によっては、一又は複数のモノマー、特に出発混合物を添加することにより、出発モノマーの９０％が転換する前に重合中に変更される。この添加は、急に一度に添加するものから、重合の全継続時間にわたって連続的に添加するといったように、種々の方法でなすことができる。
４／所望の転換率が達成されたときに、重合を停止させる。コポリマーの全体的な組成はこの転換率に依存する。重合は、好ましくは少なくとも５０％、特に少なくとも６０％の転換率を達成した後、さらに好ましくは少なくとも９０％の転換率が達成された後に停止させる。
５／可能な残留モノマーを任意の公知の方法、例えば蒸発、又は所定量の一般的な重合開始剤、例えば過酸化物又はアゾ誘導体の添加により、除去することができる。
【００４３】
第１の実施態様では、使用可能な重合制御剤は、単独又は混合物としての、次の式(Ｉ)：
【化７】
2004196802.tif 000010
{上式中：
−  Ｒ及びＲ'は互いに独立して、-ＯＲ３、-ＣＯＯＲ３及び-ＮＨＲ３(Ｒ３はＨ又は直鎖状又は分枝状で１〜４０の炭素原子を有する飽和炭化水素性(アルキル)基を表す)から選択される一又は複数の基で置換されていてもよい、直鎖状又は分枝状で１〜４０の炭素原子を有する飽和炭化水素(アルキル)基であり、さらにＲ及びＲ'は連結して環を形成可能であり、
特に、Ｒ及びＲ'は直鎖状又は分枝状で１〜１２の炭素原子を有するアルキル基、特にメチル、エチル、プロピル、ｎ-ブチル、イソブチル、tert-ブチル又はペンチル基であり、好ましくはＲ及びＲ'は双方ともtert-ブチル基であり；
−  Ｒ''は、１６ｇ／ｍｏｌを超えるモル質量(Ｍｗ)を有する一価の基、特に次の式：
【化８】
2004196802.tif 000011
[上式中、Ｒ１及びＲ２は互いに独立して、-ＯＲ３、-ＣＯＯＲ３及び-ＮＨＲ３(Ｒ３はＨ又は直鎖状又は分枝状で１〜４０の炭素原子を有する飽和炭化水素性(アルキル)基を表す)から選択される一又は複数の基で置換されていてもよい、直鎖状又は分枝状で１〜４０の炭素原子を有する飽和炭化水素(アルキル)基であり、さらにＲ１及びＲ２は連結して環を形成可能であり、
特に、Ｒ１及びＲ２は直鎖状又は分枝状で１〜１２の炭素原子を有するアルキル基、特にメチル、エチル、プロピル、ｎ-ブチル、イソブチル、tert-ブチル又はペンチル基であり、好ましくはＲ１及びＲ２は双方ともエチル基である]
のリン含有基である}
のニトロキシドである。
【００４４】
ラジカル重合開始剤は、任意の一般的な重合開始剤、例えばアゾ型の化合物、特にアゾビスイソブチロニトリル、又は過酸化物型のもの、例えば６〜３０の炭素原子を有する有機過酸化物、特に過酸化ベンゾイルから選択することができる。
【００４５】
好ましくは、１〜２．５のニトロキシド／開始剤のモル比が観察される；この比は、１ｍｏｌの開始剤が２ｍｏｌのポリマー鎖を生じさせると考えられる場合に、２〜２．５にすることができ、一官能性開始剤では１〜１．２５とすることができる。
【００４６】
第２の特定の実施態様では、次の式(ＩＩ)：
【化９】
2004196802.tif 000012
[上式中：
−  Ｒ、Ｒ'及びＲ''は、上述した式(Ｉ)のニトロキシドで与えられた意味を有し、
−  ｎは３以下の整数、好ましくは１〜３であり；
−  Ｚは一価又は多価の基、特にスチリル、アクリロキシ又はメタクリロキシ基であり、有利には重合を開始させ、同時にこの重合を制御するニトロキシドを放出するように選択することができる]
のアルコキシアミン類を、ラジカル重合開始剤として使用することができる。
【００４７】
また式(Ｉ)のニトロキシドは、重合制御の質が改善されるように、アルコキシアミン官能基のモルに対して０〜２０ｍｏｌ％の範囲の割合で、式(ＩＩ)のアルコキシアミンに添加することができる(１ｍｏｌの多価アルコキシアミンは、その結合価に比例したアルコキシアミン官能基の数に寄与する)。
【００４８】
当業者であれば、用途の要件に従い、如何にして開始剤を選択するかは分かるであろう。例えば、一官能性開始剤は非対称性鎖を生じる一方、多官能性開始剤は、中心に対して対称性を有する高分子を生じる。
【００４９】
本発明の傾斜特性コポリマーは、組成物の全重量に対して０．１〜６０重量％、好ましくは０．５〜４０重量％、特に１〜３５重量％、実際には５〜３０重量％の量で、局所適用用化粧品又は皮膚用組成物中に存在し得る。
【００５０】
コポリマーは、溶解形態、例えば水又は有機溶媒に溶解した形態、又は水性もしくは有機分散体の形態で組成物中に存在可能である。
ポリマーを水と混合し、必要ならばそれを加熱することによってコポリマーの水溶液を直接調製することができる。
２０〜９０重量％の固形含量で、水より沸点の低い有機溶媒(例えば、アセトン又はメチルエチルケトン)中にポリマーを溶解させることもできる。
親水性モノマーが酸型のものである場合、溶液、好ましくは少なくとも１Ｍの塩基、例えばヒドロキソニウムイオン(ＯＨ−)塩、アミン(アンモニア)、炭酸(ＣＯ３２−)塩、又は炭酸水素(ＨＣＯ３−)塩、又は有機中和剤を有機溶媒に添加することができる。アミン型の親水性モノマーの場合には、酸溶液、好ましくは少なくとも１Ｍの酸溶液を添加することができる。ついで、得られた固体顔料が１〜８０重量％になるような割合で、激しく攪拌しながら、水を溶液に添加する。場合によっては、９９／１〜５０／５０の範囲の割合で、水を水性／アルコール混合物に置き換えることができる。１００℃で溶液を攪拌しつつ、溶媒を蒸発させる。所望の固形含量が得られるまで濃縮し続ける。
【００５１】
本発明に係る傾斜特性コポリマーは、水中及び／又は有機溶媒中、特にＣ１-Ｃ６モノアルコール、例えばエタノール又はイソプロパノール、あるいは全体で３から１０の炭素原子を持つカルボン酸のエステル、例えば酢酸ブチル中に特に可溶性であるか分散性であり、溶液の粘度に影響を及ぼさないで多量に溶解させることができることが見出された。
特に、本発明に係る傾斜特性ポリマーは、通常のジブロックコポリマーと比較して低粘度になる；従って、これらのコポリマーはその粘度を大きく変えないで処方物中に導入することができる。
特に、これらのポリマーは水中にコポリマーが２０重量％もの濃度となるように入れた場合でさえ低粘度を示す。
よって、上記コポリマーが２０重量％の水溶液は有利には２５℃で１から１００００センチポアズ（ｃＰ）、特に１〜５０００ｃＰ、更には５〜１０００ｃＰの粘度を示す（ブルックフィールド粘度計で測定した粘度、スピンドルモジュール、モジュールは溶液粘度の関数として選択）。
【００５２】
本発明に係る化粧品又は皮膚用組成物は、上記コポリマーに加えて、生理学的に許容可能、特に化粧品的又は皮膚科学的に許容可能な媒体、すなわちケラチン物質、例えば顔又はボディの皮膚、毛髪、睫毛、眉及び爪に対して融和性のある媒体を含む。
本組成物はよって水、あるいは水と親水性有機溶媒との混合物、例えばアルコール、特に２〜５の炭素原子を持つ直鎖状又は分枝状低級モノアルコール、例えばエタノール、イソプロパノール又はn-プロパノール、及びポリオール、例えばグリセロール、ジグリセロール、プロピレングリコール、ソルビトール、ペンチレングリコール、及びポリエチレングリコール、あるいは別にＣ２エーテル及び親水性Ｃ２-Ｃ４アルデヒドとの混合物を含む親水性媒体を含有する。
水又は水と親水性有機溶媒の混合物は本発明に係る組成物中に組成物の全重量に対して０．１〜９９重量％、好ましくは１０〜８０重量％の範囲の含有量で存在しうる。
本組成物は、また、室温（一般に２５℃）において液体である脂肪及び／又は例えばロウ、ペースト状脂肪、ガム及びその混合物のような室温で固体である脂肪から特になる脂肪相を含む。これらの脂肪は動物性、植物性、鉱物性又は合成由来のものであってよい。上記脂肪相はまた親油性有機溶媒を含みうる。
【００５３】
本発明において使用することができるしばしば油と呼ばれる室温で液体である脂肪としては、動物由来の炭化水素油、例えば、ペルヒドロスクワレン；植物性炭化水素油、例えば４〜１０の炭素原子の脂肪酸の液状トリグリセリド、例えばヘプタン酸又はオクタン酸トリグリセリド、あるいは別にヒマワリ油、トウモロコシ油、大豆油、グレープシード油、ゴマ油、アプリコット油、マカダミア油、ヒマシ油、アボカド油、カプリル酸／カプリン酸トリグリセリド、ホホバ油、シアー脂；鉱物性又は合成由来の直鎖状又は分枝状炭化水素、例えばパラフィン油とその誘導体、ワセリン(vaseline)TM（ペトロラタム）、ポリデセン、パールリーム（parleam）のような水添ポリイソブテン；合成エステル及びエーテル、特に脂肪酸のもの、例えばパーセリン(Purcellin）油、ミリスチン酸イソプロピル、パルミチン酸エチル-２-ヘキシル、ステアリン酸オクチル-２-ドデシル、エルカ酸オクチル-２-ドデシル、イソステアリン酸イソステアリル；ヒドロキシル化エステル、例えば乳酸イソステアリル、オクチルヒドロキシステアラート、ヒドロキシステアリン酸オクチルドデシル、ジイソステアリルマレート、クエン酸トリイソセチル、脂肪アルコールのヘプタン酸エステル、オクタン酸エステル、デカン酸エステル；ポリオールエステル、例えばジオクタン酸プロピレングリコール、ジヘプタン酸ネオペンチルグリコール、ジイソノナン酸ジエチレングリコール；及びペンタエリトリトールのエステル；１２〜２６個の炭素原子を持つ脂肪アルコール、例えばオクチルドデカノール、２-ブチルオクタノール、２-ヘキシルデカノール、２-ウンデシルペンタデカノール、オレインアルコール；部分的に炭化水素化及び／又はシリコーン化されたフッ化油；シリコーン油、例えば揮発性又は非揮発性で、直鎖状又は環状の、室温で液状又はペースト状ポリメチルシロキサン（ＰＤＭＳ）、例えばシクロメチコーン、ジメチコーンで、フェニル基を担持していてもよいもの、例えばフェニルトリメチコーン、フェニルトリメチルシロキシジフェニルシロキサン、ジフェニルメチルジメチルトリシロキサン、ジフェニルジメチコーン、フェニルジメチコーン、ポリメチルフェニルシロキサン；それらの混合物を挙げることができる。
これらの油は組成物の全重量に対して０．０１〜９０重量％、好ましくは０．１〜８５重量％の範囲の含有量で存在しうる。
【００５４】
本発明に係る組成物はまた一又は複数の化粧品的に許容可能な（許容可能な耐性、毒性及び感触）有機溶媒を含みうる。
上記溶媒は一般に組成物の全重量に対して０〜９０％、好ましくは０．１〜９０％、より好ましくは１０〜９０重量％、更に好ましくは３０〜９０％の範囲の含有量で存在しうる。
本発明の組成物に使用することができる溶媒としては、上述した親水性有機溶媒の他に、室温で液状のケトン類、例えばメチルエチルケトン、メチルイソブチルケトン、ジイソブチルケトン、イソホロン、シクロヘキサノン及びアセトン；室温で液状のプロピレングリコールエーテル類、例えばプロピレングリコールモノメチルエーテル、プロピレングリコールモノメチルエーテルアセテート、ジプロピレングリコールモノ-ｎ-ブチルエーテル；（全体として３〜８の炭素原子を有する）短鎖のエステル類、例えば酢酸エチル、酢酸メチル、酢酸プロピル、酢酸ｎ-ブチル、酢酸イソペンチル；室温で液状のエーテル類、例えばジエチルエーテル、ジメチルエーテル又はジクロロジエチルエーテル；室温で液状のアルカン類、例えばデカン、ヘプタン、ドデカン、イソドデカン、シクロヘキサン；室温で液状の芳香族環状化合物、例えばトルエン及びキシレン；及び室温で液状のアルデヒド類、例えばベンズアルデヒド、アセトアルデヒド及びそれらの混合物を挙げることができる。
【００５５】
ロウは、本発明においては、３０℃以上で１２０℃まで高くできる融点を有し、可逆的な固／液状態変化を受ける、室温(２５℃)で固体状の親油性化合物を意味する。ロウを液体状態（溶融）にすることで、それを存在しうる油と混和させ、微視的に均一な混合物を生成することが可能になるが、ついで混合物の温度を室温に戻すことにより、混合物の油中でロウの結晶化が生じる。ロウの融点は、示差走査熱量計(ＤＳＣ)、例えばメトラー社(METLER)からＤＳＣ３０の名称で販売されている熱量計を使用して測定することができる。
ロウは、炭化水素、フッ素及び／又はシリコーンを含むことができ、植物性、鉱物性及び／又は合成由来でありうる。特に、ロウは２５℃、より好ましくは４５℃を越える融点を有する。本発明の組成物において使用することができるロウとしては、ミツロウ、カルナウバロウ又はキャンデリラロウ、パラフィン、マイクロクリスタリンワックス、セレシン又はオゾケライト；合成ロウ、例えばポリエチレンロウ、フィッシャー-トロプシュロウ、シリコーンロウ、例えば１６〜４５の炭素原子を有するアルキル又はアルコキシ-ジメチコーンを挙げることができる。
【００５６】
ガムは一般に高分子量のポリジメチルシロキサン類（ＰＤＭＳ）又はセルロース又は多糖類のガムであり、ペースト状物質は一般に炭化水素化合物、例えばラノリン類とその誘導体又はＰＤＭＳである。固形物のタイプと量は要求される機械的性質とテクスチャーに依存する。目安として、組成物は組成物の全重量に対して０〜５０重量％、より好ましくは１〜３０重量％のロウを含みうる。
本発明に係る組成物はまた水溶性着色料、脂溶性着色料、及び粒状着色料、例えば顔料、真珠光沢剤、及び光沢剤(glitters)で当業者になじみの深いものから選択される一又は複数の着色料を含みうる。
【００５７】
顔料とは、組成物を着色するための、生理学的媒体に不溶性の、白色か着色し、無機又は有機の任意の形態の粒子であると理解される。真珠光沢剤とは、特にその殻中のある種の軟体類によってつくられるか、又は合成される、任意の形態の光沢ある粒子であると理解される。
顔料は白色又は着色した、無機及び／又は有機のものでありうる。無機顔料としては、表面処理されていてもよい二酸化チタン、ジルコニウム又はセリウムの酸化物、並びに亜鉛、鉄（黒、黄又は赤）又はクロムの酸化物、マンガンバイオレット、ウルトラマリーン、クロム水和物及びフェリックブルー、金属パウダー、例えばアルミニウムパウダー及び銅パウダーを挙げることができる。
挙げることができる有機顔料は、カーボンブラック、Ｄ＆Ｃタイプの顔料、及びカルミン、バリウム、ストロンチウム、カルシウム、アルミニウムベースのレーキ類である。
真珠光沢剤は、白色真珠光沢顔料、例えばチタン又はオキシ塩化ビスマスでコートされたマイカ、有色真珠光沢顔料、例えば酸化鉄でコートされたチタンマイカ、特にフェリックブルー又は酸化クロムでコートされたチタンマイカ、上述したタイプの有機顔料でコートされたチタンマイカ並びにオキシ塩化ビスマスベースの真珠光沢顔料から選択することができる。
水溶性着色料としては、ポンソーの二ナトリウム塩、アリザリングリーンの二ナトリウム塩、キノリンイエロー、アマランスの三ナトリウム塩、タートラジンの二ナトリウム塩、ローダミンの一ナトリウム塩、キサントフィル又はフクシンの二ナトリウム塩、メチレンブルーを挙げることができる。
【００５８】
本発明に係る組成物はまた組成物の全重量に対して特に０．０１〜５０重量％の範囲、好ましくは０．０１〜３０重量％の範囲で一又は複数のフィラーを含みうる。フィラーは、組成物が製造される温度にかかわらず組成物の媒体中に不溶性の無色又は白色で、鉱物性又は合成の任意の形状の粒子を意味するものと理解される。これらのフィラーは特に組成物のレオロジー又はテクスチャーを改変するものである。フィラーは結晶形状（例えばフレーク、立方晶、六方晶、斜方晶等々）にかかわらず、任意の形状、例えば板状、球状又は楕円状の無機又は有機でありうる。タルク、マイカ、シリカ、カオリン、ポリアミド(ナイロン(登録商標))(AtochemのOrgasol(登録商標))、ポリ-β-アラニン及びポリエチレンの粉末、テトラフルオロエチレン(テフロン(登録商標))ポリマーの粉末、ラウロイル-リジン、デンプン、窒化ホウ素、中空ポリマーミクロスフィア、例えばExpancel(Novel Industrie)のような塩化ポリビニリデン／アクリロニトリルのもの、アクリル酸コポリマー(ダウコーニング社のPolytrap(登録商標))及びシリコーン樹脂マイクロビーズ(例えば東芝のTospearls(登録商標))、エラストマーポリオルガノシロキサン粒子、沈降性炭酸カルシウム、炭酸マグネシウム及び炭酸水素マグネシウム、ヒドロキシアパタイト、中空シリカミクロスフィア(Maprecos社のSilica Beads(登録商標))、ガラス又はセラミックのマイクロカプセル、８〜２２の炭素原子、好ましくは１２〜１８の炭素原子を有する有機カルボン酸から誘導された金属石鹸、例えばステアリン酸亜鉛、ステアリン酸マグネシウム又はステアリン酸リチウム、ラウリン酸亜鉛、ミリスチン酸マグネシウムを挙げることができる。
【００５９】
組成物はまた皮膜形成ポリマーのような付加的なポリマーを含みうる。本発明によれば、「皮膜形成剤」は、それだけで、又は補助皮膜形成剤の存在下で、基体、特にケラチン物質に付着する連続皮膜を形成可能なポリマーを意味する。本発明の組成物に使用することができる皮膜形成ポリマーとしては、ラジカルタイプ又は重縮合タイプの合成ポリマー、天然由来のポリマー及びその混合物、特にアクリルポリマー、ポリウレタン、ポリエステル、ポリアミド、ポリウレア、及びセルロースポリマー、例えばニトロセルロースを挙げることができる。
【００６０】
本発明に係る組成物は化粧品に通常使用される成分、例えばビタミン、増粘剤、ゲル化剤、微量元素、柔軟剤、金属イオン封鎖剤、香料、アルカリ性化又は酸性化剤、保存料、日光遮蔽剤、界面活性剤、抗酸化剤、抜け毛防止剤、抗皮膜剤(anti-filming agents)、噴霧剤、セラミド類、又はそれらの混合物を含みうる。もちろん、当業者であれば、本発明の組成物に固有の有利な特性が、考えている添加によって悪影響を受けないか、実質的に受けないように留意して、任意の上記補足的な化合物及び／又はその量を選択するであろう。
【００６１】
本発明に係る組成物は、懸濁液、分散液、溶液、ゲル、エマルション、特に水中油（Ｏ／Ｗ）型又は油中水（Ｗ／Ｏ）型エマルション、又は多相エマルション（Ｗ／Ｏ／Ｗ又はポリオール／Ｏ／Ｗ又はＯ／Ｗ／Ｏ）の形態、クリーム、ペースト、フォーム、小胞体分散液、特にイオン性及び／又は非イオン性脂質小胞体分散液、二相又は多相ローション、スプレー、パウダー、ペースト、特に柔らかいペースト（特にコーン／プレート幾何で１０分の測定後に２００ｓ−１の剪断速度で０．１〜４０Ｐａ.ｓのオーダーの２５℃での動的粘度を持つペースト）の形態をとりうる。組成物は無水(非水系)であり、例えば無水ペーストとできる。
当業者であれば、一方では使用される成分の性質、特に担体中でのその溶解度、他方では考えられる組成物の用途を考慮して、自身の一般的知識に基づいて適切なガレノス(galenic)形態、並びにその調製方法を選択することができる。
【００６２】
本発明に係る組成物は、メークアップ組成物、特にファンデーション、ブラッシャー又はアイシャドウのような顔色用の製品(product for the complexion)；口紅又はリップケア製品のような唇用製品；抗くま製品(anti-ring product)；ブラッシャー、マスカラ、アイライナー；眉用メークアップ製品、リップ又はアイペンシル；ネイルラッカー(varnish)又はネイルケア製品のような爪用製品；ボディ用メークアップ製品；毛髪用メークアップ製品（ヘアーマスカラ又はラッカー）でありうる。
本発明に係る組成物は、顔、首、手又はボディの皮膚の保護、手入れのための組成物、特に皮膚にフレッシュな外観を付与しうる抗シワ又は抗疲労組成物(anti-fatigue composition)；保湿又はトリートメント組成物；日光保護又は人工的日焼け組成物でありうる。
【００６３】
本発明に係る組成物は、ヘアケア製品、特に整髪及びヘアースタイリング維持のための組成物でありうる。ヘアケア組成物は、好ましくはシャンプー、ゲル、セットローション、ブロードライローション、固定化及び整髪組成物、例えばラッカー又はスプレーである。ローションはスプレー又はムースとして組成物を適用できるようにするために様々な形態、特に噴霧器、スプレーボトル又はエアーゾル容器に包装することができる。そのような包装形態は例えば毛髪の固定又はトリートメントのためのスプレー又はムースを得ることが望まれる場合に利用される。
【００６４】
本発明はまたケラチン物質、特にボディ又は顔の皮膚、爪、毛髪及び／又は睫毛をメークアップし又はケアする美容方法において、既に記載した化粧品組成物を上記物質に適用する方法に関する。
【実施例】
【００６５】
本発明を以下の実施例において更に詳細に例証する。
情報として、以下の表１に実施例に使用するモノマーの相対反応性係数をまとめる。
【表１】
2004196802.tif 000013
これらの実施例においては、使用される重合制御剤は、次の式：
【化１０】
2004196802.tif 000014
の、ＳＧ１と呼ばれる安定したニトロキシドである。
実施例に記載されている重合開始剤は次の式：
【化１１】
2004196802.tif 000015
に相当する、「ＤＩＡＭＳ」及び「ＭＯＮＡＭＳ」と呼ばれるアルコキシアミン類である。
【００６６】
実施例１：傾斜特性コポリマーのバルク合成
反応物の混合物は次の通りである：
−  ＭＯＮＡＭＳ：３．０ｇ
−  ＳＧ１：０．１８ｇ
−  アクリル酸エチル：４８０ｇ  すなわち８０重量％／モノマーの全重量
−  スチレン：６０ｇ  すなわち１０重量％／モノマーの全重量
−  メタクリル酸：６０ｇ  すなわち１０重量％／モノマーの全重量
全成分を、窒素雰囲気下、溶媒なしで混合し、ついで１９８分間１１０〜１１５℃に維持される温度まで加熱する。６０％の転換率で反応を停止させる。
傾斜特性のシミュレーションによる算定により以下の曲線が得られる。理論的予測では、７０％のアクリル酸エチルと３０％の(スチレン／メタクリル酸)混合物の取り込みが達成される。
このモデルの有効性は、ポリマーのＮＭＲ分析とガスクロマトグラフィーにより、３種のモノマーの相対濃度をモニターすることにより、提供される。
これらの方法を使用して、６０％の転換率で、コポリマーの最終的な化学組成は次の通りである（重量％）ことが見出された：算定した曲線に対するＮＭＲによると６８．４％のアクリル酸エチル、１６．１％のスチレン、及び１５．５％のメタクリル酸である(６９％)。
【００６７】
【表２】
2004196802.tif 000016
なお、上表において初期アクリラート含有量は８０％である。
ＬＡＣを用いて、ポリマーのプロットは鎖の化学組成が低多分散性であることを示している。
【表３】
2004196802.tif 000017
立体排除クロマトグラフィーによる分子量の測定では以下の結果が得られた：
Ｍｎ＝３２１４０ｇ／ｍｏｌ及びＭｗ＝５１７００ｇ／ｍｏｌ、
よって、多分散性指標Ｉｐ＝１．６。
組成分散性(又はｗ)は１．６である。
次は得られたコポリマーの可能な概略図である：
【化１２】
2004196802.tif 000018
ここで、黒丸はスチレン／メタクリル酸連鎖を示し、白丸はアクリル酸エチル連鎖を示す。
【００６８】
実施例２：傾斜特性コポリマーのバルク合成
実施例１に記載された手順に従い、次の反応物の混合物から様々なコポリマーを調製した：
−  ＭＯＮＡＭＳ：３．０ｇ
−  ＳＧ１：０．１８ｇ
−  スチレン：６０ｇ
−  メタクリル酸：６０ｇ
−  アクリラート(又はアクリラート混合物)：４８０ｇ
【表４】
2004196802.tif 000019
【００６９】
実施例３：溶媒存在下での合成
実施例１と同じ合成法を、今度は溶媒の存在下で実施する。反応物の混合物は次の通りである：
−  ＭＯＮＡＭＳ：３．４３ｇ
−  ＳＧ１：０．２ｇ
−  アクリル酸エチル：３３６ｇ
−  スチレン：４２ｇ
−  メタクリル酸：４２ｇ
−  トルエン：１８０ｇ
全成分を、窒素雰囲気下、溶媒としてトルエン中で混合した後、１９８分間１１０〜１１５℃に維持された温度まで加熱する。
最終的な転換率は８２％であり、得られた固形含量は５７．２重量％である。
次の分析結果が見出された：
Ｍｎ＝３０５７０ｇ／ｍｏｌ、Ｍｗ＝５０５００ｇ／ｍｏｌ及びＩｐ＝１．６５。
組成分散性(又はｗ)は２．０である。
コポリマーの最終組成は液体吸着クロマトグラフィー(ＬＡＣ)により見出され、実施例１で調製されたコポリマーと組成が類似していること、物質中にホモポリマーが存在しないことを示している。これは実施例１に示した曲線１によって示されている。
【００７０】
実施例４：溶媒存在下での合成
実施例３の方法に従って、１２０℃、４００分間、異なった溶媒：メチルエチルケトン中で、新規のコポリマーを合成した。
混合物の出発組成は次の通りである：
−  ＭＯＮＡＭＳ：４．８９３ｇ
−  ＳＧ１：０．２８８１ｇ
−  アクリル酸エチル：２９３．８ｇ
−  アクリル酸メチル：３２．６６ｇ
−  スチレン：７６．８ｇ
−  メタクリル酸：７６．８ｇ
−  メチルエチルケトン：１２０ｇ
最終的な転換率は９９％であり、得られた固形含量は７９．９％である。
次の分析結果が測定された：
Ｍｎ＝３０５００ｇ／ｍｏｌ
Ｍｗ＝５８０００ｇ／ｍｏｌ
Ｉｐ＝１．９
【００７１】
経時的なモノマーの導入を、ガスクロマトグラフィーにより、経時的(分)に残留モノマーの割合(％)をモニターすることにより、測定する。
【表５】
2004196802.tif 000020
−  ＥＡ：アクリル酸エチル
−  ＭｅＡ：アクリル酸メチル
−  Ｓ：スチレン
−  ＭＡＡ：メタクリル酸
＊残留モノマーの全含有量は、固形含量により定量される溶媒を考慮に入れて算出される。
【００７２】
各モノマーは反応の間中存在していることが分かる。ついで、各モノマーに対して測定された傾斜特性を算出して、次の曲線を得る：
【表６】
2004196802.tif 000021
コポリマーの最終組成は次の通りである：
−  アクリル酸エチル：３４重量％
−  アクリル酸メチル：３４重量％
−  スチレン：１６重量％
−  メタクリル酸：１６重量％
【００７３】
実施例５
実施例２ａにおいて調製されたコポリマーの固形含有量が１０重量％の水性ディスパージョンを調製する。このために、先ず、ポリマーをストーブで乾燥させる。ついで、１．６ｇのＡＭＰ（アミノ-２-メチル-２-プロパノール）を含む９０ｍｌの水に１０ｇのポリマーを溶解させる。透明で非常に希薄な水性ディスパージョンが得られる。光散乱法（Coulter 4NW装置）によって測定した粒径は３３ｎｍである。
【００７４】
実施例６
実施例１において調製されたコポリマーの水性ディスパージョンを調製する。
４０ｇのテトラヒドロフラン中に１０ｇのポリマーを溶解させる；１０ｍｌの水に溶解させた１．４１ｇのＡＭＰ（アミノ-２-メチル-２-プロパノール）を添加する。溶液は濃くなる。ついで、９０ｍｌの脱塩水を激しく撹拌しながらゆっくりと加える。溶液は透明のままであり、再び流動性になった。
溶媒を蒸発させ、透明で希薄な水性ディスパージョンが得られる。光散乱法（Coulter 4NW装置）によって測定した粒径は１９９ｎｍである。
【００７５】
実施例７
実施例１及び２ａのポリマーを酢酸ブチル中に溶解させ、２０重量％の乾燥物質含量を有する溶液（２５℃での粘度：５００ｃＰ未満）を得た。
爪に適用可能な組成物が得られた。それに顔料を含めることもできる。
【００７６】
実施例８
実施例５及び６のディスパージョンから４．６重量％の乾燥物質の水性ディスパージョンを調製する。ついで、
−  ４．６重量％の乾燥物質のポリマー水性ディスパージョン６５ｇ
−  ＤＭＥ(ジメチルエーテル)３５ｇ
を含むエアゾールを調製する。
【００７７】
実施例９
本発明のポリ(アクリル酸ブチル)／(スチレン／中和メタクリル酸)の２２．３重量％の傾斜特性コポリマーの水性ゲルのレオロジー特性を、ポリ(アクリル酸ブチル)／(スチレン／中和メタクリル酸)ジブロックコポリマーの様々な濃度の水性ゲルのものと比較して調べた。
【表７】
2004196802.tif 000022
測定を、蒸発防止装置を装着したサンドブラスト-チタン測定システムを装備したHaake ＲＳ１５０制御応力レオメータを用いて２５℃で実施した。６ｃｍの直径と２°の角度のコーン＋プレート測定システムを使用した。サンプルを穏やかに位置させ（蒸発器速度０．６ｍｍ／分）、測定を開始する前に２分間休止させた。
【００７８】
粘弾性挙動（振動での測定）
本発明に係るコポリマーは、特に応力を増大させる低周波数での、低コンシステンシーにより特徴付けられることを見出した。更に、コポリマーは調べた周波数範囲（０．０１、１及び１０Ｈｚ）全体にわたって実質的に同じ顕著な液体特性を有する。
傾斜特性コポリマーとジブロックコポリマーに対して１Ｈｚで得られた線形粘弾性の比較により二種のコポリマー間の性質と挙動の差が分かる。２２．３％の傾斜特性コポリマーは、２．４と１．０４％の濃度でジブロックコポリマーゲルのもの間のかなり低いコンシステンシーを有する。傾斜特性コポリマーはジブロックコポリマーとは、ジブロックコポリマーの最も低濃度に対してさえ得られない、その顕著な液状特性において異なる。
【００７９】
剪断下での挙動（制御速度及び制御応力下）
傾斜特性コポリマーに対して得られた流れ特性と種々の濃度（１．０４重量％、２．４重量％、４．５重量％、７．１３重量％及び１１．４重量％の乾燥物質）のジブロックコポリマーに対して得られたものを比較すると、２種のコポリマーの間で大きな挙動差があることが分かる。
傾斜特性コポリマー（２２．３％乾燥抽出物）は広い疑似プラトーを有しており、そこでは静的粘度(viscosity at rest)が１．０４％のジブロックコポリマーのものより低い。傾斜特性コポリマーはジブロックコポリマーと比較すると、より高い応力と剪断速度から流動化する。傾斜特性コポリマーの流動化は非常にゆっくり生じ、その静的粘度は非常に強い剪断（１０００ｓ−１）の作用下で５倍減少する。２２．３％の傾斜特性コポリマーに対して非常に高い剪断速度で得られた粘度は、その静的粘度が１０００倍高い１１．４％のジブロックコポリマーに対して得られたものと等価である。
【００８０】
結論は、本発明に係る傾斜特性コポリマーが低コンシステンシーと顕著な液体特性によって特徴付けられる一方、化学的に等価なジブロックコポリマーは、更に低い濃度（２％まで）の場合でさえ、高いコンシステンシーと顕著な固形の特性によって特徴付けられることである。
更に、傾斜特性コポリマーはジブロックコポリマーのものよりもかなり低い静的粘度（２０倍まで低い）を持っている；それはジブロックコポリマーと比較して、少しだけ、剪断作用下でゆっくりと流動化する。
よって、高濃度で使用されるときでさえ、傾斜特性コポリマーを用いて得られる系は、遙かに低い濃度で使用される化学的に等価なジブロックで得られるものよりも、更に希薄（低静的粘度）である。
【表８】
2004196802.tif 000023